(57)【要約】  表面が改質されたインプラントの製造方法及びそれによって製造されたインプラントを提供する。チタンまたはチタン合金を含む基材をリン酸塩またはフッ素イオン、及びストロンチウムイオンのうち少なくとも一つを含む電解質溶液に沈積する段階と、温度、圧力及び時間条件による水熱反応を通じて沈積されている基材の表面にリン酸塩またはフッ素イオン、及びストロンチウムイオンのうち少なくとも一つと基材のチタンまたはチタン合金とが反応して、マイクロ単位の微細粗度が形成された表面構造を有する酸化膜層を形成する段階と、を含むことを特徴とする表面が改質されたインプラントの製造方法。
2010533708.tif 000002
【特許請求の範囲】
【請求項１】
チタンまたはチタン合金を含む基材をリン酸塩またはフッ素イオン、及びストロンチウムイオンのうち少なくとも一つを含む電解質溶液に沈積する段階と、
温度、圧力及び時間条件による水熱反応を通じて前記沈積されている基材の表面に、前記リン酸塩またはフッ素イオン、及び前記ストロンチウムイオンのうち少なくとも一つと前記基材のチタンまたはチタン合金とが反応して、マイクロ単位の微細粗度が形成された表面構造を有する酸化膜層を形成する段階と、
を含むことを特徴とする表面が改質されたインプラントの製造方法。
【請求項２】
前記リン酸塩イオンを含む前記電解質溶液は、０．１重量％以上の濃度を有するリン酸溶液を用いて製造されることを特徴とする請求項１に記載の表面が改質されたインプラントの製造方法。
【請求項３】
前記フッ素イオンを含む前記電解質溶液は、０．０１重量％以上の濃度を有するフッ酸溶液を用いて製造されることを特徴とする請求項１に記載の表面が改質されたインプラントの製造方法。
【請求項４】
前記ストロンチウムイオンを含む前記電解質溶液は、０．００１mol／l以上の濃度を有するストロンチウム水溶液を用いて製造されることを特徴とする請求項１に記載の表面が改質されたインプラントの製造方法。
【請求項５】
前記電解質溶液は、鉱化剤をさらに含むことを特徴とする請求項１に記載の表面が改質されたインプラントの製造方法。
【請求項６】
前記鉱化剤は、水酸化ナトリウム及び水酸化カリウムのうち少なくとも一つを含むことを特徴とする請求項５に記載の表面が改質されたインプラントの製造方法。
【請求項７】
前記鉱化剤の濃度は、０．１ないし１mol／lであることを特徴とする請求項５に記載の表面が改質されたインプラントの製造方法。
【請求項８】
前記電解質溶液は、カルシウムイオン及びマグネシウムイオンのうち少なくとも一つをさらに含むことを特徴とする請求項１に記載の表面が改質されたインプラントの製造方法。
【請求項９】
前記カルシウムイオンとマグネシウムイオンとを含む前記電解質溶液は、それぞれ０．００１mol／l以上の濃度を有するカルシウム溶液とマグネシウム溶液とを用いて製造されることを特徴とする請求項８に記載の表面が改質されたインプラントの製造方法。
【請求項１０】
前記水熱反応は、１００ないし２５０℃で１ないし２０ａｔｍの圧力で行われることを特徴とする請求項１に記載の表面が改質されたインプラントの製造方法。
【請求項１１】
前記水熱反応は、１時間以上行われることを特徴とする請求項１０に記載の表面が改質されたインプラントの製造方法。
【請求項１２】
前記酸化膜層形成段階後に、熱処理段階をさらに含むことを特徴とする請求項１に記載の表面が改質されたインプラントの製造方法。
【請求項１３】
前記熱処理段階は、３００ないし５００℃温度で１時間以上行われることを特徴とする請求項１２に記載の表面が改質されたインプラントの製造方法。
【請求項１４】
前記沈積段階前に、前記基材を切削加工した後、サンドブラスティングまたは酸腐蝕処理、洗浄、乾燥及び保管のうち少なくとも一つを行う前処理段階をさらに含むことを特徴とする請求項１に記載の表面が改質されたインプラントの製造方法。
【請求項１５】
前記酸化膜層形成段階後、水洗及び乾燥する段階をさらに含むことを特徴とする請求項１に記載の表面が改質されたインプラントの製造方法。
【請求項１６】
前記酸化膜層のＲａ値は、１ないし５μｍであることを特徴とする請求項１に記載の表面が改質されたインプラントの製造方法。
【請求項１７】
チタンまたはチタン合金を含む基材と、
前記基材の表面上にチタンリン酸塩、ストロンチウムチタン、ストロンチウムチタンリン酸塩のうち少なくとも一つを含み、マイクロ単位の微細粗度が形成された表面構造を有する酸化膜層と、
を含むことを特徴とする表面が改質されたインプラント。
【請求項１８】
前記酸化膜層は、カルシウムイオン及びマグネシウムイオンのうち少なくとも一つをさらに含むことを特徴とする請求項１７に記載の表面が改質されたインプラント。
【請求項１９】
前記酸化膜層のＲａ値は、１ないし５μｍであることを特徴とする請求項１７に記載の表面が改質されたインプラント。
【請求項２０】
チタンまたはチタン合金を含む基材と、
前記基材の表面上にフッ化チタン、ストロンチウムチタン、フッ化酸化ストロンチウムチタンのうち少なくとも一つを含み、マイクロ単位の粗度が形成された表面構造を有する酸化膜層と、
を含むことを特徴とする表面が改質されたインプラント。
【請求項２１】
前記酸化膜層は、カルシウムイオン及びマグネシウムイオンのうち少なくとも一つをさらに含むことを特徴とする請求項２０に記載の表面が改質されたインプラント。
【請求項２２】
前記酸化膜層のＲａ値は、１ないし５μｍであることを特徴とする請求項２０に記載の表面が改質されたインプラント。
【発明の詳細な説明】
【技術分野】
【０００１】
本発明は、インプラントの製造方法及びそれによって製造されたインプラントに係り、より詳細には、表面が改質されたインプラントの製造方法及びそれによって製造されたインプラントに関する。
【背景技術】
【０００２】
インプラントは、人体組職が喪失された場合、回復させる代替物を意味するが、歯科では、人工で作った歯牙を移植することを言う。すなわち、人間の顎骨に人工歯牙を半永久的に埋植するために使うことを言う。一般補綴物や総入れ歯の場合、経時的に周りの歯牙と骨とが傷むが、インプラントは周辺歯牙組職を傷まないようにし、自然歯牙と機能や形状が同じながらも虫歯が生じないので、半永久的に使用できる。
【０００３】
歯科と整形外科領域でインプラント材料として主に使われるチタンとチタン合金は、一般的に生体不活性の性質によって骨組職との直接的な結合はなされない。これにより、生体活性を有した材料を金属性インプラント表面にコーティングをするなど表面処理を通じてインプラントに生体活性を付与することによって、臨床成功率を増進するための方法が試みされてきた。
【発明の概要】
【発明が解決しようとする課題】
【０００４】
本発明が果たそうとする技術的課題は、骨組職との結合力に優れ、骨組職形成を促進するインプラントの製造方法を提供することである。
【０００５】
また、本発明が果たそうとする他の技術的課題は、前記した方法で製造されたインプラントを提供することである。
【０００６】
本発明が果たそうとする技術的課題は、前述した技術的課題に制限されず、言及されていないまた他の技術的課題は、下記の記載から当業者に明確に理解されるであろう。
【課題を解決するための手段】
【０００７】
前記技術的課題を果たすための本発明の一実施形態による表面が改質されたインプラントの製造方法は、チタンまたはチタン合金を含む基材をリン酸塩またはフッ素イオン、及びストロンチウムイオンのうち少なくとも一つを含む電解質溶液に沈積する段階と、温度、圧力及び時間条件による水熱反応を通じて前記沈積されている基材の表面に、前記リン酸塩またはフッ素イオン、及び前記ストロンチウムイオンのうち少なくとも一つと前記基材のチタンまたはチタン合金とが反応して、マイクロ単位の微細粗度が形成された表面構造を有する酸化膜層を形成する段階と、を含む。
【０００８】
前記リン酸塩イオンを含む前記電解質溶液は、例えば、約０．１重量％以上の濃度を有するリン酸溶液を使って製造されることができ、前記フッ素イオンを含む前記電解質溶液は、例えば、約０．０１重量％以上の濃度を有するフッ酸溶液を使って製造されることができ、前記ストロンチウムイオンを含む前記電解質溶液は、例えば、約０．００１mol／lの濃度を有するストロンチウム水溶液を使って製造可能である。
【０００９】
また、前記電解質溶液は、鉱化剤をさらに含むことができ、このような前記鉱化剤は、水酸化ナトリウム及び水酸化カリウムのうち少なくとも一つが使われることができ、前記電解質溶液中の前記鉱化剤の濃度は、例えば、約０．１ないし１mol／lであり得る。
【００１０】
また、前記電解質溶液は、カルシウムイオン及びマグネシウムイオンのうち少なくとも一つをさらに含むことができ、前記カルシウムイオンとマグネシウムイオンとを含む前記電解質溶液は、例えば、それぞれ約０．００１mol／l以上の濃度を有するカルシウム溶液及びマグネシウム溶液を使って製造可能である。
【００１１】
また、前記水熱反応は、例えば、約１００ないし２５０℃で約１ないし２０ａｔｍの圧力で、約１時間以上行われる。
【００１２】
また、前記酸化膜層形成段階後に、熱処理段階をさらに含むことができ、前記熱処理段階は、例えば、約３００ないし５００℃温度で約１時間以上行われる。
【００１３】
また、前記沈積段階前に、前記基材を切削加工した後、サンドブラスティング、酸腐蝕、洗浄、乾燥及び保管のうち少なくとも一つを行う前処理段階をさらに含みうる。
【００１４】
それだけではなく、前記酸化膜層形成段階後、水洗及び乾燥する段階をさらに含みうる。
【００１５】
また、前記酸化膜層のＲａ値は、例えば、約１ないし５μｍであり得る。
【００１６】
前記他の技術的課題を果たすための本発明の一実施形態による表面が改質されたインプラントは、チタンまたはチタン合金を含む基材と、前記基材の表面上にチタンリン酸塩、ストロンチウムチタン、ストロンチウムチタンリン酸塩のうち少なくとも一つを含み、マイクロ単位の微細粗度が形成された表面構造を有する酸化膜層と、を含む。
【００１７】
また、前記酸化膜層は、カルシウムイオン及びマグネシウムイオンのうち少なくとも一つをさらに含むこともできる。
【００１８】
また、前記酸化膜層のＲａ値は、例えば、約１ないし５μｍであり得る。
【００１９】
前記技術的課題を果たすための本発明の他の実施形態による表面が改質されたインプラントは、チタンまたはチタン合金を含む基材と、前記基材の表面上にフッ化チタン、ストロンチウムチタン、フッ化酸化ストロンチウムチタンのうち少なくとも一つを含み、マイクロ単位の微細粗度が形成された表面構造を有する酸化膜層と、を含みうる。
【００２０】
また、前記酸化膜層は、カルシウムイオン及びマグネシウムイオンのうち少なくとも一つをさらに含みうる。
【００２１】
また、前記酸化膜層のＲａ値は、例えば、約１ないし５μｍであり得る。
【００２２】
その他の実施形態の具体的な事項は、詳細な説明及び図面に含まれている。
【発明の効果】
【００２３】
本発明によって製造されたインプラントは、生体内で骨組職との微細機械的結合（ｍｉｃｒｏｍｅｃｈａｎｉｃａｌ  ｉｎｔｅｒｌｏｃｋｉｎｇ）に必須なマイクロ単位の微細粗度を有する表面構造を有し、骨組職形成を促進するイオンが結合されている酸化膜層を含むことによって、優れた生体適合性と優れた骨組職反応とを成して、従来と比較時、改善された骨癒合の結果を表わすことができ、相対的に優れた機械物理的性質を有しうる。
【図面の簡単な説明】
【００２４】
【図１】本発明の実施形態によるインプラントの製造方法を順次に示した工程フローチャートである。
【図２】本発明の実験例の試片に対する走査電子顕微鏡写真である。
【図３】本発明の実験例の試片に対する走査電子顕微鏡写真である。
【図４】本発明の比較例の試片に対する走査電子顕微鏡写真である。
【図５】本発明の実験例及び比較例の試片に対するＸ線回折分析結果を示すグラフである。
【図６】本発明の実験例及び比較例の試片に対するＸ線回折分析結果を示すグラフである。
【図７】本発明の実験例及び比較例の試片に対するＸ線回折分析結果を示すグラフである。
【図８】本発明の実験例で製造した試片を擬似体液（Ｈａｎｋ’ｓ溶液）に４週間沈積した後、試片表面に対する走査電子顕微鏡写真である。
【図９】本発明の実験例で製造した試片を擬似体液（Ｈａｎｋ’ｓ溶液）に４週間沈積した後、試片表面に対する走査電子顕微鏡写真である。
【発明を実施するための形態】
【００２５】
本発明の一実施形態によるインプラントの製造方法を、図１を参照して説明する。図１は、本発明の一実施形態による表面が改質されたインプラントの製造方法を順次に示した工程フローチャートである。
【００２６】
図１に示したように、基材をリン酸塩及びストロンチウムイオンのうち少なくとも一つを含む電解質溶液に沈積する（Ｓ１）。
【００２７】
本発明で使われる基材は、純粋なチタンを含んでなることもでき、チタンに他の金属、例えば、アルミニウム（Ａｌ）、タンタル（Ｔａ）、ニオビオム（Ｎｂ）、バナジウム（Ｖ）、ジルコニウム（Ｚｒ）、錫（Ｓｎ）、モリブデン（Ｍｏ）のうち少なくとも一つの金属を添加したチタン合金を含んでなることもできる。より具体的には、基材は、純粋なチタンまたは、例えば、Ｔｉ−６Ａｌ−４Ｖ、Ｔｉ−６Ａｌ−７Ｎｂ、Ｔｉ−３０Ｎｂ、Ｔｉ−１３Ｎｂ−１３ｚｒ、Ｔｉ−１５Ｍｏ、Ｔｉ−３５．３Ｎｂ−５．１Ｔａ−７．１Ｚｒ、Ｔｉ−２９Ｎｂ−１３Ｔａ−４．６Ｚｒ、Ｔｉ−２９Ｎｂ−１３Ｔａ−２Ｓｎ、Ｔｉ−２９Ｎｂ−１３Ｔａ−４．６Ｓｎ、Ｔｉ−２９Ｎｂ−１３Ｔａ−６Ｓｎ、Ｔｉ−１６Ｎｂ−１３Ｔａ−４Ｍｏのうちから選択されうる。
【００２８】
このようなチタンまたはチタン合金からなる基材は、選択的に前処理段階を経ることができる。例えば、基材表面を切削加工することもでき、切削加工後、酸腐蝕またはサンドブラスティング処理をすることもでき、切削加工、酸腐蝕またはサンドブラスティング処理をした後、洗浄、乾燥することができる。
【００２９】
前述したような基材を電解質溶液に沈積する。電解質溶液は、リン酸塩とストロンチウムイオンとのうち少なくとも一つを供給する供給源であって、リン酸塩イオンは、骨形成と密接な関係があると知られたアパタイトの生体内形成を促進し、ストロンチウムイオンは、骨形成細胞の増殖と分化とを促進する役割を果たす。
【００３０】
このようなリン酸塩イオンは、例えば、リン酸（Ｈ３ＰＯ４、ｐｈｏｓｐｈｏｒｉｃ  ａｃｉｄ）溶液などから供給されることができ、ストロンチウムイオンは、酸化ストロンチウム（ＳｒＯ、ｃａｌｃｉｕｍ  ｏｘｉｄｅ）、水酸化ストロンチウム（Ｓｒ（ＯＨ）２、ｓｔｒｏｎｔｉｕｍ  ｃｈｌｏｒｉｄｅ）、塩化ストロンチウム（ＳｒＣｌ２またはＳｒＣｌ２６Ｈ２Ｏ、ｓｔｒｏｎｔｉｕｍ  ｃｈｌｏｒｉｄｅまたはｓｔｒｏｎｔｉｕｍ  ｃｈｌｏｒｉｄｅ  ｈｅｘａｈｙｄｒａｔｅ）溶液などから供給されうる。このようなリン酸塩イオン供給源とストロンチウムイオン供給源は、前記したところに限定されず、リン酸塩イオンまたはストロンチウムイオンを供給できるものであれば、特別に限定されずに多様な種類の供給源が使われる。
【００３１】
この際、電解質溶液に使われるリン酸塩イオン供給源、すなわち、リン酸溶液の濃度は、例えば、約０．１重量％以上であるものを使うことができ、望ましくは、約１ないし５重量％のリン酸溶液を使うことができる。電解質溶液に使われるリン酸溶液の濃度が、前記範囲である場合、後述する基材表面の過度な腐蝕を防止し、基材表面に適切な厚さの酸化膜層を形成させる。
【００３２】
また、電解質溶液に使われるストロンチウムイオン供給源、すなわち、ストロンチウム水溶液の濃度は、例えば、約０．００１mol／lであり、望ましくは、約０．００１ないし０．０５mol／lであり得る。前記電解質溶液の使用を通じてストロンチウムが結合されたチタン酸化膜層を形成しうる。
【００３３】
また、電解質溶液中には、強アルカリ性を帯びる鉱化剤（ｍｉｎｅｒａｌｉｚｅｒ）をさらに含みうる。鉱化剤は、例えば、水酸化ナトリウム（ＮａＯＨ、ｓｏｄｉｕｍ  ｈｙｄｒｏｘｉｄｅ）と水酸化カリウム（ＫＯＨ、ｐｏｔｔａｓｉｕｍ  ｈｙｄｒｏｘｉｄｅ）とのうち少なくとも一つが選択されて使われる。鉱化剤は、電解質溶液中に、例えば、約０．１ないし１mol／lの濃度で含まれることができ、前記したような濃度範囲で使われる場合、基材表面に結晶化度が高い酸化膜層を形成しうる。
【００３４】
それだけではなく、電解質溶液は、カルシウム及びマグネシウムイオンのうち少なくとも一つをさらに含みうる。このようなカルシウム及びマグネシウムイオンは、骨形成細胞のインプラント表面付着を増進する役割をして、骨形成をより有利にさせる。
【００３５】
カルシウムイオンは、例えば、酸化カルシウム（ＣａＯ、ｃａｌｃｉｕｍ  ｏｘｉｄｅ）、水酸化カルシウム（Ｃａ（ＯＨ）２、ｃａｌｃｉｕｍ  ｈｙｄｒｏｘｉｄｅ）、塩化カルシウム（ＣａＣｌ２、ｃａｌｃｉｕｍ  ｃｈｌｏｒｉｄｅ）溶液などから供給されることができ、マグネシウムイオンは、例えば、酸化マグネシウム（ＭｇＯ、ｍａｇｎｅｓｉｕｍｏｘｉｄｅ）、水酸化マグネシウム（ＭｇＯＨ２、ｍａｇｎｅｓｉｕｍ  ｈｙｄｒｏｘｉｄｅ）、塩化マグネシウム（ＭｇＣｌ２、ｍａｇｎｅｓｉｕｍ  ｃｈｌｏｒｉｄｅ）溶液などから供給されうる。このようなカルシウムイオン供給源とマグネシウムイオン供給源は、前記したところに限定されず、カルシウムイオンまたはマグネシウムイオンを供給できるものであれば、特別に限定されずに多様な種類の供給源が使われる。
【００３６】
この際、電解質溶液に使われるカルシウムイオン供給源またはマグネシウムイオン供給源、すなわち、カルシウム溶液またはマグネシウム溶液の濃度は、例えば、約０．００１mol／l以上であり、望ましくは、０．００１ないし０．０５mol／lであり得る。
【００３７】
次いで、図１に示したように、水熱反応を通じて基材表面にマイクロ単位の微細粗度を有する酸化膜層を形成する（Ｓ２）。
【００３８】
電解質溶液に沈積された基材は、水熱反応を通じて基材表面にマイクロ単位の微細粗度、例えば、Ｒａ値が、１ないし５μｍを有する酸化膜層を形成しうる。この際、電解質溶液は、リン酸塩イオン及びストロンチウムイオンのうち少なくとも一つを含んでいるので、基材表面に形成される酸化膜層は、チタンリン酸塩、ストロンチウムチタン及びストロンチウムチタンリン酸塩のうち少なくとも一つを酸化膜層に含みうる。それだけではなく、電解質溶液にカルシウムイオンとマグネシウムイオンとのうち少なくとも一つが含まれている場合、前記した酸化膜層には、カルシウムイオンとマグネシウムイオンとのうち少なくとも一つがさらに含まれうる。
【００３９】
基材表面に、前述したような酸化膜層を形成するためには、所定の温度、圧力及び時間水熱反応を行うことが必要である。水熱反応は、例えば、テフロン（Ｔｅｆｌｏｎ）（登録商標）がコーティングされた密閉された水熱反応器内でなされることができ、例えば、約１００ないし２５０℃の温度で、約１ないし２０ａｔｍの圧力で、約１時間以上、望ましくは、１ないし２４時間行われる。
【００４０】
水熱反応条件と関連して、前記したような範囲の温度と圧力とで水熱反応を行うことによって、耐蝕性に優れたチタンまたはチタン合金を含んでなる基材表面の腐蝕がよく起きるようにでき、基材の表面から腐蝕されて出たチタンが電解質溶液中のイオン、例えば、リン酸塩イオン、ストロンチウムイオン、カルシウムイオン、マグネシウムイオンなどと結合して、基材表面に数μｍの厚さを有する酸化膜層を形成する。
【００４１】
酸化膜層が形成された基材は、例えば、脱イオン水を用いて数秒ないし数十分間超音波洗浄した後、乾燥させることができる。
【００４２】
引き続き、図１に示したように、酸化膜層が形成された基材に熱処理を行うことができる（Ｓ３）。
【００４３】
酸化膜層が形成された基材に熱処理を行う理由は、酸を利用した水熱反応を通じて発生する水素脆性（ｈｙｄｒｏｇｅｎ  ｅｍｂｒｉｔｔｌｅｍｅｎｔ）による機械物理的性質の弱化を防止するためのことである。酸化膜層が形成された基材の熱処理は、例えば、約３００ないし５００℃の温度で約１時間以上、望ましくは、１ないし２４時間行うことができる。
【００４４】
引き続き、通常のインプラント製造工程を通じて表面が改質されたインプラントを完成する。
【００４５】
次いで、本発明の他の実施形態によるインプラントの製造方法を、図１を参照して説明する。本発明の他の実施形態によるインプラントの製造方法は、電解質溶液中にリン酸塩イオンの代りにフッ素イオンを含んで、基材の表面に形成される酸化膜層にフッ化チタンまたはフッ化酸化ストロンチウムチタンが含まれるということを除いては、本発明の一実施形態によるインプラントの製造方法と実質的に同一であるので、その差点を中心に説明する。
【００４６】
図１に示したように、基材をフッ素イオン及びストロンチウムイオンのうち少なくとも一つを含む電解質溶液に沈積する（Ｓ１）。
【００４７】
基材は、本発明の一実施形態によるインプラントの製造方法でのように、純粋なチタンまたはチタン合金からなりうる。基材は、選択的に前処理段階を経ることができる。例えば、基材表面を切削加工をすることもでき、切削加工後、さらに酸腐蝕またはサンドブラスティング処理をすることもでき、切削加工、酸腐蝕またはサンドブラスティング処理後、洗浄、乾燥することができる。
【００４８】
このような基材をフッ素イオンとストロンチウムイオンとのうち少なくとも一つを含む電解質溶液に沈積する。フッ素イオンは、骨形成と密接な関係があるものであって、骨質を増加させて骨芽細胞の分化を促進し、ストロンチウムイオンは、骨形成細胞の増殖と分化とを促進する役割を果たす。
【００４９】
フッ素イオンは、例えば、フッ酸（ＨＦ、ｈｙｄｒｏｆｌｕｏｒｉｃ  ａｃｉｄ）などの溶液から供給されることができ、ストロンチウムイオンは、酸化ストロンチウム（ＳｒＯ）、水酸化ストロンチウム（Ｓｒ（ＯＨ）２）、塩化ストロンチウム（ＳｒＣｌ２またはＳｒＣｌ２６Ｈ２Ｏ）などの溶液から供給されうる。このようなフッ素イオン供給源とストロンチウムイオン供給源は、前記したところに限定されず、フッ素イオンまたはストロンチウムイオンを供給できるものであれば、特別に限定されずに多様な種類の供給源が使われる。
【００５０】
この際、電解質溶液に使われるフッ酸溶液の濃度は、例えば、約０．０１重量％以上であり、望ましくは、約０．０１ないし１重量％であり得る。電解質溶液に使われるフッ酸溶液の濃度が、前記範囲である場合、後述する基材表面の過度な腐蝕を防止し、基材表面に適切な厚さの酸化膜層を形成させる。
【００５１】
また、電解質溶液に使われるストロンチウムイオン供給源、すなわち、ストロンチウム水溶液の濃度は、例えば、約０．００１mol／l以上であり、望ましくは、約０．００１ないし０．０５mol／lであり得る。
【００５２】
前記の電解質溶液を使ってフッ素イオンまたはストロンチウムイオンが、チタン酸化膜に結合された表面層を形成しうる。
【００５３】
また、電解質溶液中には、強アルカリ性を帯びる鉱化剤をさらに含むこともでき、カルシウムイオン及びマグネシウムイオンのうち少なくとも一つをさらに含みうる。鉱化剤の種類、濃度、カルシウムイオンとマグネシウムイオンとの供給源、及び濃度については、本発明の一実施形態によるインプラントの製造方法とは実質的に同一であるので、ここでは、詳細な説明は省略する。
【００５４】
次いで、図１に示したように、水熱反応を通じて基材表面にマイクロ単位の微細粗度を有する酸化膜層を形成する（Ｓ２）。
【００５５】
電解質溶液に沈積された基材に水熱反応を起こすことによって、基材表面にマイクロ単位の微細粗度、例えば、Ｒａ値が、１ないし５μｍを有する酸化膜層を形成しうる。この際、電解質溶液中にフッ素イオン及びストロンチウムイオンのうち少なくとも一つを含んでいるので、基材表面に形成される酸化膜層は、フッ化チタン、ストロンチウムチタン、及びフッ化酸化ストロンチウムチタンのうち少なくとも一つを酸化膜層に含みうる。それだけではなく、電解質溶液にカルシウムイオン及びマグネシウムイオンのうち少なくとも一つが含まれている場合、前述した酸化膜層には、カルシウムイオンとマグネシウムイオンとがさらに含まれうる。
【００５６】
基材表面に、前述したような酸化膜層を形成するためには、所定の温度、圧力及び時間水熱反応を行うことが必要である。水熱反応は、例えば、テフロン（登録商標）がコーティングされた密閉された水熱反応器内でなされることができ、例えば、約１００ないし２５０℃の温度で、約１ないし２０ａｔｍの圧力で、約１時間以上、望ましくは、１ないし２４時間行われる。水熱反応条件と関連して、前記したような範囲の温度と圧力とで水熱反応を行うことによって、耐蝕性に優れたチタンまたはチタン合金を含んでなる基材表面の腐蝕がよく起きるようにでき、基材の表面から腐蝕されて出たチタンが電解質溶液中のイオン、例えば、フッ素イオン、ストロンチウムイオン、カルシウムイオン、マグネシウムイオンなどと結合して、基材表面に数μｍの厚さを有する酸化膜層を形成する。
【００５７】
酸化膜層が形成された基材は、例えば、脱イオン水を用いて数秒ないし数十分間超音波洗浄した後、乾燥させることができる。
【００５８】
引き続き、図１に示したように、酸化膜層が形成された基材に熱処理を行うことができる（Ｓ３）。
【００５９】
酸化膜層が形成された基材に熱処理を行う理由は、酸を利用した水熱反応を通じて発生する水素脆性による機械物理的性質の弱化を防止することであって、例えば、約３００ないし５００℃の温度で、例えば、１時間以上、望ましくは、１ないし２４時間熱処理を行うことができる。
【００６０】
引き続き、通常のインプラント製造工程を通じて表面が改質されたインプラントを完成する。
【００６１】
以下、実験例及び比較例を通じて、本発明をさらに詳細に説明する。但し、下記実験例は、本発明を例示するためのものであって、本発明が、下記実験例によって限定されるものではないということが理解されなければならない。
【００６２】
〔実験例１〕
厚さ１ｍｍの常用の純粋チタン板を１０×１０ｍｍサイズに切断して基材を準備した。基材の表面を＃１２００のＳｉＣ研磨紙で段階的に研磨した後、アセトン、アルコール、蒸溜水溶液で順次にそれぞれ１５分間超音波洗浄した。洗浄後、無菌作業台内で空気中に乾燥して保管した。
【００６３】
次いで、リン酸塩イオンを含有する電解質溶液を製造するために、シグマ社の８５％リン酸溶液（ｏｒｔｈｏｐｈｏｓｐｈｏｒｉｃ  ａｃｉｄ、Ｈ３ＰＯ４）２ｍｌを脱イオン水９８ｍｌに添加して使った。
【００６４】
引き続き、テフロン（登録商標）がコーティングされた水熱反応器に電解質溶液を移し、電解質溶液内に基材を沈積した。そして、１８０℃、１０ａｔｍで４時間水熱反応を行った。
【００６５】
次いで、基材を脱イオン水を用いて２０分間超音波洗浄した後、空気中で２４時間乾燥した後、電気炉で約４００℃温度で約１２時間熱処理を行ってインプラントを完成した。
【００６６】
〔実験例２〕
実験例１のように前処理された基材を準備した。
【００６７】
次いで、リン酸塩とストロンチウムイオンとを含む電解質溶液を製造するために、シグマ社の８５％リン酸溶液６ｍｌ、水酸化ナトリウム１．８ｇ、塩化ストロンチウム０．６ｇを脱イオン水２９４ｍｌに添加して使った。
【００６８】
引き続き、テフロン（登録商標）がコーティングされた水熱反応器に電解質溶液を移し、電解質溶液内に基材を沈積した。そして、１８０℃、１０ａｔｍで２時間水熱反応を行った。
【００６９】
次いで、基材を脱イオン水を用いて２０分間超音波洗浄した後、空気中で２４時間乾燥した後、電気炉で４００℃で１２時間熱処理を行ってインプラントを完成した。
【００７０】
〔比較例１〕
厚さ１ｍｍの常用の純粋チタン板を１０×１０ｍｍサイズに切断して基材を準備した。基材の表面を＃１２００のＳｉＣ研磨紙で段階的に研磨した後、アセトン、アルコール、蒸溜水で順次にそれぞれ１５分間超音波洗浄した。洗浄後、無菌作業台内で空気中に乾燥して保管した。
【００７１】
次いで、リン酸塩を含有する電解質溶液を製造するために、シグマ社の８５％リン酸溶液５ｍｌを脱イオン水９５ｍｌに添加して使った。
【００７２】
引き続き、テフロン（登録商標）がコーティングされた水熱反応器に電解質溶液を移し、電解質溶液内に基材を沈積した。そして、８０℃、常圧で２４時間水熱反応を行った。
【００７３】
次いで、基材を脱イオン水を用いて５分間超音波洗浄した後、空気中で２４時間乾燥した。このうち一部は、付加的に電気炉で４００℃で１２時間熱処理を行ってインプラントを完成した。
【００７４】
〔比較例２〕
比較例１のように、前処理された基材を５０ｍＭのストロンチウム水溶液に沈積した後、８０℃、常圧で２４時間水熱反応を行ってインプラントを完成した。このうち一部は、付加的に電気炉で４００℃で１２時間熱処理を行ってインプラントを完成した。
【００７５】
〔インプラント試片表面の形態学的微細構造〕
実験例１、２及び比較例１のインプラント試片表面の形態学的微細構造を走査電子顕微鏡（ｓｃａｎｎｉｎｇ  ｅｌｅｃｔｒｏｎ  ｍｉｃｒｏｓｃｏｐｙ）で観察して、その結果をそれぞれ図２ないし図４に示した。
【００７６】
図２は、実験例１の試片に対する走査電子顕微鏡写真であり、図３は、実験例２の試片に対する走査電子顕微鏡写真であって、実験例１と実験例２との試片の表面でそれぞれマイクロ単位の表面構造と、これによるマイクロ単位の表面粗度が形成されているということが分かる。
【００７７】
図４は、比較例１の試片に対する走査電子顕微鏡写真であって、熱処理の有無に関係なく、水熱反応前と比較時、表面構造において差が観察されない。また、図示していないが、比較例２の試片の場合にも、走査電子顕微鏡観察時、水熱反応前と比較時、差が観察されなかった。
【００７８】
したがって、本発明の実施形態によって製造された実験例１と２とのインプラントの表面にマイクロ単位の微細粗度が形成されるということを確認することができる。
【００７９】
〔インプラント試片のＸ線回折分析結果〕
実験例１、２及び比較例１のインプラント試片のＸ線回折分析結果を、図５ないし図７に示した。図５は、実施形態１の試片に対するＸ線回折分析結果であり、図６は、実験例２の試片に対するＸ線回折分析結果である。図７は、比較例１の試片に対するＸ線回折分析結果である。インプラント表面に存在する結晶構造を薄膜分析装置が付着されたＸ線回折器（ｔｈｉｎ−ｆｉｌｍ  Ｘ−ｒａｙ  ｄｉｆｆｒａｃｔｏｍｅｔｅｒ）で分析した。
【００８０】
図５は、実験例１の試片に対する分析結果であって、チタンリン酸塩（ｔｉｔａｎｉｕｍ  ｐｈｏｓｐｈａｔｅ、ＴｉＰＯ４）のピーク（ＪＣＰＤＳ  ＃８１−１３３４）が観察され、熱処理施行前の試片で強い水素化チタン（ｔｉｔａｎｉｕｍ  ｈｙｄｒｉｄｅ）のピークを見せたこととは異なって、水素化チタンピークが観察されなかった。
【００８１】
図６は、実験例２の試片に対する分析結果であって、ストロンチウムチタンリン酸塩（ｓｔｒｏｎｔｉｕｍ  ｔｉｔａｎｉｕｍ  ｐｈｏｓｐｈａｔｅ、ＳｒＴｉ（ＰＯ４）２）のピーク（ＪＣＰＤＳ  ＃３３−１３５６）が観察された。
【００８２】
また、図７は、比較例１の試片に対する分析結果であって、チタンピークの外にチタンリン酸塩の二次的なピークは観察されなかった。図示していないが、比較例２の試片に対する分析結果でも、チタン以外のストロンチウムチタンの二次的なピークは観察されなかった。
【００８３】
したがって、本発明の実施形態によって製造された実験例１と２とのインプラント表面の酸化膜層には、チタンリン酸塩またはストロンチウムチタンリン酸塩層が生成されるということを確認することができた。
【００８４】
〔インプラント試片の電子線微細分析器の分析結果〕
実験例１、２及び比較例１、２のインプラント試片を電子線微細分析器（Ｅｌｅｃｔｒｏｎ  ｐｒｏｂｅ  ｍｉｃｒｏ  ａｎａｌｙｚｅｒ）で分析した結果、実験例１の試片では、チタンリン酸塩（ＴｉＰＯ４）層、実験例２の試片では、ストロンチウムチタンリン酸塩（ＳｒＴｉ（ＰＯ４）２）層の形成を表わす定量的な元素構成比を確認することができ、これは、試片のＸ線回折分析結果と一致した。一方、比較例１、２の試片では、このようなリン酸塩またはストロンチウムイオンの存在を確認することができなかった。
【００８５】
〔インプラント試片の生体擬似溶液での表面のアパタイト形成の評価〕
実験例１、２の試片の生体活性を評価するために、試片を生体擬似溶液（Ｈａｎｋ’ｓ溶液）に４週間沈積した後、表面に生成されたアパタイトの走査電子顕微鏡写真を、図８と図９とに示した。
【００８６】
４週の所見で、実験例１（図８）と実験例２（図９）との試片表面全体に生成された比較的に厚いアパタイト形成が観察され、図示していないが、比較例１、２の試片では、このようなアパタイトの形成を観察することができなかった。したがって、試験管的評価で製造された試片が骨組職形成を促進することができる生体活性を有することを確認することができた。したがって、本発明の実施形態によって製造された実験例１、２のインプラントは、優れた生体適合性を有することが分かる。
【００８７】
このように、本発明は、記載の実験例に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【００８８】
インプラントは、生体内で骨組職との微細機械的結合に必須なマイクロ単位の微細粗度を有する表面構造を有し、骨組職形成を促進するイオンが結合されている酸化膜層を含むことによって、優れた生体適合性と優れた骨組職反応とを成して、従来と比較時、改善された骨癒合の結果を表わすことができ、相対的に優れた機械物理的性質を有しうる。
【図１】
2010533708.tif 000003
【図２】
2010533708.tif 000004
【図３】
2010533708.tif 000005
【図４】
2010533708.tif 000006
【図５】
2010533708.tif 000007
【図６】
2010533708.tif 000008
【図７】
2010533708.tif 000009
【図８】
2010533708.tif 000010
【図９】
2010533708.tif 000011
【国際調査報告】
2010533708.tif 000012
2010533708.tif 000013